(57)【特許請求の範囲】
【請求項１】
透明熱可塑性樹脂１００重量部にアクリル系多層構造ゴム粒子３〜５０重量部と透明熱可塑性樹脂との屈折率の差の絶対値が０．０５以上かつ平均粒径が０．５〜２０μｍである光拡散剤０．５〜１０重量部を分散させた樹脂組成物からなるシート状基板層の両面あるいは片面に、透明熱可塑性樹脂１００重量部に透明熱可塑性樹脂との屈折率との差の絶対値が０．０５未満かつ重量平均粒径が５〜５０μｍである球状粒子５〜３０重量部を分散させた樹脂組成物からなる被覆層が５〜５０μｍの厚みで被覆された光拡散性樹脂板。
【請求項２】
透明熱可塑性樹脂がメタクリル系樹脂あるいはＭＳ樹脂であることを特徴とする請求項１記載の光拡散性樹脂板。
【請求項３】
被覆層の球状粒子がメタクリル系架橋粒子であることを特徴とする請求項１または２記載の光拡散性樹脂板。
【請求項４】
共押出成形方法によって製造される請求項１〜３のいずれかに記載の光拡散性樹脂板。
【請求項５】
照明用途に使用される請求項１〜４のいずれかに記載の光拡散性樹脂板。
【発明の詳細な説明】
【０００１】
【発明の属する技術分野】
本発明は透明熱可塑性樹脂にアクリル系多層構造ゴム粒子と光拡散剤を分散させた樹脂組成物からなるシート状基板層の両面あるいは片面に、透明熱可塑性樹脂に球状粒子を分散させた樹脂組成物を被覆した被覆層を有す耐衝撃性に優れた光拡散性樹脂板に関する。
【０００２】
【従来の技術】
透明熱可塑性樹脂と光拡散剤からなる樹脂組成物から得られる成形体は照明器具、照明看板、グレージング、スクリーン等に従来から使用されており、その要求特性として光透過性及び光拡散性がこれまでは重要視されてきた。しかしながら最近では特に照明器具用途等において、これらの要求特性の他に成形体の表面の質感が求められるようになり、いわゆる艶消し性能等を付与する事が図られている。又、これらの用途では平板で得られる原板を真空成形、圧空成形、突き上げ成形等の、２次成形加工により所定の形状に加工する事が行われるが、最近では成形技術の向上による成型品形状の複雑化や成形体の軽量化を目的に、高延伸成形、或いは薄肉の原板を用いた成形が行われるようになり、その結果、成形体に薄肉部が発生し、この薄肉部が使用中に外部からの衝撃により割れる現象が再々発生するようになり、衝撃強度の向上が求められるようになってきた。これらの要求に対しては、これまでにも提案がなされており、例えば、特開平８ー１９８９７６号公報ではメタクリル酸メチルを主成分とするメタクリル系樹脂に、ゴム成分である多層構造弾性体と艶消し剤であるアクリル系架橋重合体と光拡散剤を分散させた光拡散性メタクリル樹脂板が開示されている。しかしながら、このようにゴム成分と艶消し剤と光拡散剤を共存させた単層からなる樹脂板では、成形体の表面だけに要求される艶消し効果を発現する為に、樹脂板全体に艶消し剤を分散させる必要があり、その為、高価な艶消し剤を多量に使用する事になる。
【０００３】
又、艶消し剤が樹脂板の衝撃強度を低下させる事から、衝撃強度の向上を目的に添加する高価なゴム成分も多量に使用する事が必要となり、製造コストが大きくなると共に、成形体の剛性が低下する事から薄肉の成形体では成形体が自重でたわみを起こしたり、変形する等の問題を起こしやすい欠点がある。
又、特開平２ー２０８０３６号公報には耐衝撃性アクリル樹脂層の両面に厚さ５〜１００μｍの炭素数１〜４のアルキル基を有するアルキルメタクリレート単位を有する一般アクリル樹脂層を設けた樹脂板が開示されているが、耐衝撃性は有するものの、光拡散性、艶消し性等については、その機能は全く無く本発明の目的とする樹脂板を得る事はできない。
【０００４】
【発明が解決しようとする課題】
本発明者らは上記の問題を解決する為、鋭意検討した結果、本発明の完成に到達した。すなわち、本発明の目的は光透過性、光拡散性に優れ、成形体の表面が良好な艶消し性を有し、耐衝撃性及び剛性に優れた樹脂板を容易且つ、低製造コストで提供する事にある。
【０００５】
本発明の耐衝撃性に優れた光拡散性樹脂板は、透明熱可塑性樹脂１００重量部にアクリル系多層構造ゴム粒子３〜５０重量部と透明熱可塑性樹脂との屈折率の差の絶対値が０．０５以上かつ重量平均粒径が０．５〜２０μｍである光拡散剤０．５〜１０重量部を分散させた樹脂組成物からなるシート状基板層の両面あるいは片面に、透明熱可塑性樹脂１００重量部に透明熱可塑性樹脂との屈折率の差の絶対値が０．０５未満かつ重量平均粒径が５〜５０μｍである球状粒子５〜３０重量部を分散させた樹脂成物からなる被覆層が５〜５０μｍの厚みで被覆された耐衝撃性に優れた光拡散性樹脂板である。
【０００６】
本発明では樹脂板の表層部にあたる被覆層には、透明熱可塑性樹脂に艶消し剤である重量平均粒径５〜５０μｍの球状粒子のみを分散させた樹脂組成物を用いる。又、樹脂板の基板層には、透明熱可塑性樹脂にアクリル系多層構造ゴム粒子と重量平均粒径が０．５〜２０μｍである光拡散剤の２種類のみ分散させた樹脂組成物を用いる。このような樹脂板の構成により、被覆層は樹脂板表面に艶消し機能を発現させ、基板層は樹脂板に光拡散機能を発現させる。このように各々の層の機能を完全に分けた事から衝撃強度を低下させ且つ、高価である艶消し剤の使用量を必要最低量に抑える事が可能となり、その結果、耐衝撃改良剤ではあるが、反面、樹脂板の剛性及び熱変形性等を低下させるアクリル系多層構造ゴム粒子の使用量も必要最低量に抑える事が可能となった。更に、耐衝撃性の向上には被覆層及び基板層の両方にアクリル系多層構造ゴム粒子を用いる事が可能であり、被覆層については通常、艶消し剤を含有した場合には樹脂板表面の微細な凹凸がノッチ効果をもたらし被覆層の厚みに関係なく衝撃強度は低下するものと考えられていたが、本発明者らは、艶消し剤を含有していても、その厚みを薄くする事によりアクリル系多層構造ゴム粒子を添加しなくても樹脂板の衝撃強度は改良される事を見いだした。
【０００７】
本発明以外の単層からなる樹脂板では艶消し性及び光拡散性を発現する為には多量の球状粒子と光拡散剤を単一樹脂層に分散させる必要が有る為、機能上は表層のみに存在すれば良い球状粒子を必要量以上に多量に使用する事になり、その結果、衝撃強度の低下が大きくなる為、耐衝撃性改良剤である多層構造ゴム粒子も多量に使用する事となり、本発明で得られる優れた特性を持つ樹脂板は得られない。
【０００８】
以下、本発明を詳細に説明する。
本発明で用いられる透明熱可塑性樹脂は特に限定はないが、例えばメタクリル系樹脂、スチレン系樹脂、ポリカーボネート、ＭＳ樹脂、アクリロニトリルースチレン共重合体、透明ＡＢＳ、透明耐衝撃ポリスチレンなどが挙げられる。これらのうち特に光透過性が高いメタクリル系樹脂あるいはＭＳ樹脂を用いることが好ましい。メタクリル系樹脂としてはメタクリル酸メチルあるいはメタクリル酸エチルを主成分として、これとアクリル酸、メタクリル酸、アクリル酸メチル、アクリル酸エチル、アクリル酸ブチル、メタクリル酸ブチル、アクリル酸シクロヘキシル、メタクリル酸シクロヘキシル、アクリル酸２ーエチルヘキシル、メタクリル酸２ーエチルヘキシル、アクリル酸フェニル、メタクリル酸フェニル等のアクリル酸もしくはメタクリル酸のエステル、スチレン、αーメチルスチレン等のスチレン系単量体、フェニルマレイミド、シクロヘキシルマレイミド、無水マレイミド等のマレイミド系単量体、エチレングリコールジメタクリレート、エチレングリコールジアクリレート、アリルメタクリレート等のアクリル系多官能単量体等から選ばれた１種或いは２種以上を併用して共重合することにより得られる。又、ＭＳ樹脂はメタクリル酸メチル、メタクリル酸エチル、メタクリル酸ブチル等のメタクリル酸エステルとスチレンあるいはαーメチルスチレン等のスチレン系単量体と必要によりアクリル酸メチル、アクリル酸エチル、アクリル酸ブチル等のアクリル酸エステルとを共重合する事により得られるが、製造コストの面からはメタクリル酸メチルあるいはメタクリル酸エチルとスチレンとを共重合して得る事が好ましい。この時、得られた共重合体中に占めるメタクリル酸エステル基の割合は５０重量％以上である事が好ましく、５０重量％未満では共重合体の耐光性が悪くなり、例えば照明カバー等に用いた場合に黄変する等の不良現象が現れる。
【０００９】
次に、本発明のアクリル系多層構造ゴム粒子は、ゴム弾性を有する層を内層に配置した少なくとも２層以上の層で構成されたものが用いられるが、好ましくは、最内層がメタクリル酸メチル或いはメタクリル酸エチル７０〜９９．９重量％と他の共重合性単量体０〜３０重量％及び共重合性多官能単量体０．０１〜５重量％とを共重合して得られる共重合体であり、中央層がアクリル酸エステル７０〜９９．９重量％とその他の共重合性単量体０〜３０重量％及び共重合性多官能単量体０．１〜５重量％とを共重合して得られる共重合体であり、最外層がメタクリル酸メチル或いはメタクリル酸エチル７０〜１００重量％と他の共重合性単量体０〜３０重量％を共重合して得られる共重合体からなる層構成を有するアクリル系多層構造ゴム粒子が用いられる。この時、最内層／中央層／最外層の構成比は重量比で（５〜５０）／（１０〜８０）／（５〜５０）である。この範囲を外れると衝撃強度の改良効果が小さくなったり、アクリル系多層構造ゴム粒子の樹脂板中での分散が不良となる等の欠点を生じる為、好ましくない。但し、本特許の目的を達成する範囲で最内層と中央層の間、及び中央層と最外層の間に組成の異なる共重合体からなる層を設ける事は可能である。このアクリル系多層構造ゴム粒子は樹脂板中の基盤層に透明熱可塑性樹脂１００重量部に対して３〜５０重量部分散させる。３重量部未満では衝撃強度の向上効果が小さく、５０重量部を超えると樹脂板の熱変形性や剛性が小さくなり好ましくない。好ましくは５〜３０重量部である。又、その平均粒径は０．０５〜１．０μｍであり、０．０５μｍ未満では衝撃強度の向上効果が小さく、１．０μｍを超えるとアクリル系多層構造ゴム粒子自体の製造が困難となる為、好ましくは０．０５〜０．５μｍである。又、このアクリル系多層構造ゴム粒子は乳化重合方法で得る事が好ましい。攪拌、加熱下の水槽中で乳化剤，開始剤の存在下に初めに最内層を形成する単量体混合物を添加し重合を完結させ、次に中央層を形成する単量体混合物を添加して重合を完結させ、次いで最外層を形成する単量体混合物を添加して重合させる事により容易にアクリル系多層構造ゴム粒子を含むラテックスが得られる。本発明に使用されるアクリル系多層構造ゴム粒子はラテックスから塩析、噴霧乾燥、凍結乾燥等の公知の技術により粉体として回収できる。
【００１０】
次に多層構造ゴム粒子の最内層のメタクリル酸エチル又はメタクリル酸エチルと共重合されるその他の共重合性単量体としては、アクリル酸メチル、アクリル酸エチル、アクリル酸ｎ−ブチル等のアクリル酸エステル及びアクリロニトリル、メタクリロニトリル、アクリル酸、メタクリル酸、アクリル酸アミド、メタクリル酸アミド、無水マレイン酸、スチレン、αーメチルスチレン、メタクリル酸シクロヘキシル等が挙げられる。これらの単量体は１種或いは２種以上を併用して用いられる。又、共重合性多官能単量体としては特に限定はされないがエチレングリコールジ（メタ）アクリレート、ポリエチレングリコールジ（メタ）アクリレート、１，３ブチレングリコールジ（メタ）アクリレート、１，４ブタンジオールジ（メタ）アクリレート，（メタ）アクリル酸アリル、トリアリルイソシアヌレート、マレイン酸ジアリル、ジビニルベンゼン等が使用され、１種或いは２種以上を併用して用いられるが、これらの中では（メタ）アクリル酸アリルが好ましい。
【００１１】
次にアクリル系多層構造ゴム粒子のゴム弾性を有する中央層の重合に使用されるアクリル酸エステルは特に限定はされないが、アクリル酸ｎ−ブチル、アクリル酸２エチルヘキシル等が好ましい。その他の共重合性単量体としては最内層でメタクリル酸メチル（エチル）と共重合される共重合性単量体と同じものが使用できるが、好ましくは透明熱可塑性樹脂と屈折率を合わせる為に、スチレン、αメチルスチレン等が使用される。また、共重合性多官能性単量体としては特に限定はされないが最内層で用いられるものと同じものが使用でき、１種あるいは２種以上を併用して用いられる。次に多層構造ゴム粒子の最外層のメタクリル酸メチル或いはメタクリル酸エチルと共重合される他の共重合性単量体は最内層でメタクリル酸メチル（エチル）と共重合される共重合性単量体と同じものが使用できる。
【００１２】
次に本発明に用いられる熱可塑性樹脂との屈折率の差の絶対値が０．０５以上かつ重量平均粒径が０．５〜２０μｍである光拡散剤は、目的とする光拡散性能に応じて１種又は２種以上を併用して樹脂板の基板層に用いられる。光拡散剤の種類は特に限定はされないが有機系の光拡散剤としてはポリスチレン系架橋粒子、シリコーン系架橋粒子、ＭＳ系架橋粒子、フッ素系粒子等が挙げられ、無機系光拡散剤としては硫酸バリウム、炭酸カルシウム、水酸化アルミニウム、リン酸カルシウム，シリカ等が挙げられる。これらの中ではシリコーン系架橋粒子、硫酸バリウム、炭酸カルシウム等が光拡散性能、或いは製造コストの点で好ましい。光拡散剤の重量平均粒径は０．５μｍ未満では光拡散性が低下し、２０μｍを超えても同様に光拡散性が低下する為、好ましくは０．５〜１０μｍである。又、その屈折率は基板層に用いられる熱可塑性樹脂との屈折率の差の絶対値が０．０５以上である事が好ましい。０．０５未満では光拡散性が低下する傾向がみられる為、好ましくない。又、その使用量は透明熱可塑性樹脂１００重量部に対して０．５〜１０重量部であり、０．５重量部未満では光拡散性が低下し１０重量部を超えると光透過性及び耐衝撃性が低下する為、好ましくない。
【００１３】
次に本発明の被覆層に艶消し剤として用いられる球状粒子としてはアクリル系架橋粒子、スチレン系架橋粒子、シリコーン系架橋粒子等が挙げられ、これらの中ではアクリル系架橋粒子が樹脂板の耐光性或いは製造コストの点で好ましい。この球状粒子の重量平均粒径は５〜５０μｍであり、５μｍ未満では艶消し効果が小さくなり、５０μｍを超えると荒い艶消し面となり風合いに欠ける為、好ましくない。又、球状粒子の屈折率は被覆層に用いられる透明熱可塑性樹脂との屈折率の差の絶対値が０．０５未満である事が好ましい。透明熱可塑性樹脂との屈折率の差を小さくする事により、樹脂板表面にほぼ透明な艶消し皮膜が形成される為と思われるが、樹脂板表面の風合いが良くなる。更に好ましくは０．０３以下である。又、その使用量は透明熱可塑性樹脂１００重量部に５〜３０重量部用いられるが５重量部未満では艶消し効果が小さくなり、３０重量部を超えると耐衝撃性が大幅に低下する為、好ましくない。
【００１４】
本発明の耐衝撃性に優れた光拡散性樹脂板を製造する方法としては、特に限定はされないが、例えば、上記の透明熱可塑性樹脂と光拡散剤とアクリル系多層構造粒子と必要があれば本発明の目的を損なわない範囲の任意の添加剤をヘンシェルミキサーやブレンダーで混合した後、押出成形機等で加熱溶融して分散させて基板層用樹脂組成物として調整し、別に透明熱可塑性樹脂と球状粒子とアクリル系多層構造粒子と必要があれば本発明の目的を損なわない範囲の任意の添加剤を上記と同様に処理して被覆層用樹脂組成物として調整する。次いでこれらの樹脂組成物を公知の成形技術により本発明の構造を有する積層板とする。例えば上記樹脂組成物からプレス成形方法、押出成形方法などの成形方法により基板層となるシート状成形体及び被覆層となるフィルム状成形体を別々に得、その後両者を張り合わせる方法の他、共押出設備を有するシート成形押出機により、上記の樹脂組成物を同時に押出して一体成形する方法等が用いられる。製造コストの点から共押出し方法による成形方法が好ましい。この時、被覆層は基板層の片面、或いは両面に積層されるがその厚みは目的とする樹脂板表面の艶消し等の質感が得られる厚みに調整される。厚みが薄いと均一な艶消し面が得られにくく、又、必要以上に厚くすると樹脂板の耐衝撃性が大幅に低下する為、通常１００μｍ以下で積層され好ましくは５〜５０μｍである。
【００１５】
この被覆層には本発明の目的を損なわない範囲で艶消し機能の他に帯電防止性能、防曇性能、反射防止等の機能を目的に応じて付与する事ができる。例えば帯電防止性能は帯電防止剤として、ポリエチレングリコール、アルキルモノグリセライド、アルキルスルフォン酸ソーダ、アルキルベンゼンスルフォン酸ソーダ、ポリエーテルエステルアミド、ポリエーテルエステル、等を被覆層樹脂組成物中に含有させて積層することにより発現する。又、本発明の樹脂板を形成する樹脂組成物中には、着色剤、難燃剤、熱安定剤、酸化防止剤、紫外線吸収剤等を本発明の目的を損なわない範囲で任意に配合することができる。
【００１６】
このようにして得られた本発明の耐衝撃性に優れた光拡散性樹脂板から成形して得られる成形体は薄肉部があっても衝撃に強くカバー、セード、グローブ等の照明器具、照明看板、グレージング等に使用できるが、その優れた光透過性、光拡散性、外観の意匠性から照明器具への使用が特に適している。
【００１７】
【発明の実施の形態】
以下実施例により本発明を詳細に説明する。実施例中の部数は特に断らない限り重量部を表す。
【００１８】
【実施例１】
（アクリル系多層構造ゴム粒子の製造）
攪拌機付き反応容器にイオン交換水３００部を添加し、窒素置換しながら７０℃に昇温した後、ジヘキシルスルホコハク酸ナトリウムを０．３部と過硫酸カリウム０．３部を添加した。続いてメタクリル酸メチル２８部とアクリル酸ｎブチル２部とメタクリル酸アリル０．０３部からなる単量体混合物を添加した後、１時間保持して反応を完結させた。次いでアクリル酸ｎブチル３２部とスチレン８部とメタクリル酸アリル１．０部とからなる単量体混合物を２時間かけて添加した後、２時間保持して反応を完結させた。次いでメタクリル酸メチル２７部とアクリル酸ｎブチル３部とｎーオクチルメルカプタン０．０５部からなる単量体混合物を１時間かけて添加した後、１時間保持して反応を完結させた。得られたラテックスを硫酸ナトリウムを塩析剤として用いて塩析した後、脱水、水洗、脱水、乾燥を行い、粉体としてアクリル系多層構造ゴム粒子（Ａ）を回収した。得られたアクリル系多層構造ゴム粒子（Ａ）の平均粒径は０．２５μｍであった。又、得られたアクリル系多層構造ゴム粒子をプレスを用いて厚さ０．２ｍｍのフィルムに成形、アッベ屈折計を用いて屈折率を測定した結果、１．４９であった。
【００１９】
（基板層用樹脂組成物の調整）
透明熱可塑性樹脂としてメタクリル樹脂（旭化成工業株式会社製のデルペットＬＰ−１：屈折率１．４９）１００部とアクリル系多層構造ゴム粒子（Ａ）１０部と光拡散剤として平均粒径６μｍのシリコーン系架橋粒子（東芝シリコーン株式会社製、商品名トスパール２０００Ｂ：屈折率１．４２）を４部とをタンブラーで混合した。次いでこの混合物を３０ｍｍ２軸押出機を用いて２５０℃の温度でペレット化し基板層用樹脂組成物を得た。
【００２０】
（被覆層用樹脂組成物の調整）
透明熱可塑性樹脂としてメタクリル樹脂（旭化成工業株式会社製のデルペットＬＰ−１）１００部と球状粒子として平均粒径１２μｍのアクリル系架橋粒子（積水化成品工業株式会社製、商品名テクポリマーＭＢＸ−１２：屈折率１．４９）を２０部とをタンブラーで混合した。次いでこの混合物を３０ｍｍ２軸押出機を用いて２５０℃の温度でペレット化し被覆層用樹脂組成物を得た。
【００２１】
（樹脂板の製造及び評価）
得られたペレットを３５０ｍｍ幅のマルチマニホールド型の積層用シート用ダイスを有する２５０℃に温調された基板層用樹脂組成物を押し出す５０ｍｍ単軸押出機、及び被覆層用樹脂組成物を押し出す２５ｍｍ単軸押出機、及び８０〜１１０℃に温調された３本のポリシングロールからなる共押出シート成形設備を用いて３００ｍｍ幅で厚み１．４４ｍｍの基板層用樹脂からなる成形体の両面に厚み３０μｍの被覆層用樹脂が積層された全体の厚みが１．５ｍｍであるシート状成形体を得た。次に得られたシート状成形体から３０ｃｍ角の板を切り出し、表面温度を１８０℃に加熱した後、真空成形機を用いて直径９５ｍｍで高さが４０ｍｍの底が平らな円筒形の形状に成形した。成形品の厚みは、円筒形の底の平らな部分で、ほぼ０．７ｍｍであった。次いで得られた成形品の落球衝撃強度を測定した。その結果、衝撃強度は０．９ｋｇ−ｃｍであった。次に得られたシート状成形体から試験片を切り出し、曲げ弾性率、全光線透過率、光拡散率の測定、及び目視によるシートの外観観察を実施した。その結果、上記評価項目の値が順に２９００ＭＰａ，７０％，６０％の測定値を得、衝撃強度、剛性、光透過性、光拡散性に優れ良好な艶消し表面を有する風合いに優れた樹脂板である事が確認された。結果を表１に示した。尚、測定にあたっては次に示す試験方法を用いて実施した。又、実施例中に示した屈折率は２５℃での値である。
【００２２】
落球衝撃強度  −  円筒形の成型品の底部の平らな面をコンクリートの床面に置き、重さが６６ｇの鋼球を高さを変えて試験片に落とし５０％の割れを示す高さを求めエネルギーに換算した。
曲げ弾性率    −  ＪＩＳＫ７２０３に準じて測定した。
【００２３】
全光線透過率  −  ＪＩＳＫ７１０５に準じて測定した。
光拡散率      −  オプテック株式会社製ゴニオフォトメーターを用いて、白色光の光源で試験片に直角方向に入光させ試験片の反対側に透過した光を＋７０°〜ー７０°の角度の範囲における輝度を測定し、下式により光拡散率を算出した。
【００２４】
0004190649.tif 000002
【００２５】
【比較例１】
比較例１では、本発明で示した多層からなる樹脂板と「単層板」の艶消し性と耐衝撃性を確認した。樹脂板の艶消し性能は、樹脂板表面の球状粒子の密度で決定される為、樹脂板の表面を形成する樹脂組成物中の球状粒子の濃度は板厚に関係なく同一にする必要がある。比較例１の単層板用の樹脂組成物中の球状粒子の濃度は被覆層の球状粒子の濃度とほぼ同一とした。
【００２６】
（単層板用樹脂組成物の調整）
透明熱可塑性樹脂としてメタクリル樹脂（旭化成工業株式会社製のデルペットＬＰ−１）１００部とアクリル系多層構造ゴム粒子（Ａ）１０部と光拡散剤として平均粒径６μｍのシリコーン系架橋粒子（東芝シリコン株式会社製、商品名トスパール２０００Ｂ）を４部と球状粒子として平均粒径１２μｍのアクリル系架橋粒子（積水化成品工業株式会社製、商品名テクポリマーＭＢＸ−１２）を２０部とをタンブラーで混合した。次いでこの混合物を３０ｍｍ２軸押出機を用いて２５０℃の温度でペレット化し単層板用樹脂組成物を得た。
【００２７】
（単層板の製造及び評価）
得られたペレットを３５０ｍｍ幅のコートハンガー型の単層用シート用ダイスを有する２５０℃に温調された５０ｍｍ単軸押出機、及び８０〜１１０℃に温調された３本のポリシングロールからなる押出シート成形設備を用いて３００ｍｍ幅で厚み１．５ｍｍのシート状成形体を得た。得られたシート状成形体から試験片を切り出し実施例１と同様に試験した。結果を表２に示す。単層板では本発明の多層からなる樹脂板で得られる艶消し性（風合い）と光拡散性を得ようとするとその耐衝撃性は大幅に低下する。
【００２８】
【比較例２】
比較例２では、実施例１で被覆層に添加した球状粒子の量を単層板用樹脂組成物に添加した。その量を濃度（部数）に換算すると実施例１の被覆層では２０部であるが単層用樹脂組成物では約０．６９部となる。その他は比較例１と同様に実施した。結果を表２に示した。球状粒子の絶対量は実施例１と比較例２は、ほぼ同量であるが比較例２のように単層板では艶消し性が殆どなく風合いの劣るものとなった。
【００２９】
【実施例２〜４】
基板層のアクリル系多層構造ゴム粒子（Ａ）の量を実施例２では５部、実施例３では２５部、実施例４では４０部に変えた他は実施例１と同様に実施した。結果を表１に示した。実施例１と同様に、衝撃強度、剛性、光透過性、光拡散性に優れ良好な艶消し表面を有する風合いに優れた樹脂板であった。
【００３０】
【実施例５、６、参考例１】
被覆層の積層厚みを実施例５では１０μｍ、実施例６では４５μｍ、参考例１では８０μｍに変えた他は実施例１と同様に実施した。結果を表１に示した。実施例１と同様に、衝撃強度、剛性、光透過性、光拡散性に優れ良好な艶消し表面を有する風合いに優れた樹脂板であった。
【００３１】
【実施例８〜９】
被覆層の球状粒子の量を実施例８では７部、実施例９では２８部に変えた他は実施例１と同様に実施した。結果を表１に示した。実施例１と同様に、衝撃強度、剛性、光透過性、光拡散性に優れ良好な艶消し表面を有する風合いに優れた樹脂板であった。
【００３２】
【実施例１０〜１１】
基板層の光拡散剤の種類と量を実施例１０では平均粒径０．７μｍの炭酸カルシウム（屈折率１．６６）を１部と平均粒径４μｍの沈降性硫酸バリウム（屈折率１．６４）を１部に変え、実施例１１では平均粒径０．７μｍの炭酸カルシウムを１部とトスパール２０００Ｂを３部に変えた他は実施例１と同様に実施した。結果を表１に示した。実施例１と同様に、衝撃強度、剛性、光透過性、光拡散性に優れ良好な艶消し表面を有する風合いに優れた樹脂板であった。
【００３３】
【実施例１２〜１３】
被覆層の球状粒子の種類を実施例１２では平均粒径８μｍのアクリル系架橋粒子（積水化成品工業株式会社製、商品名テクポリマーＭＢＸ−８）に、実施例１３では平均粒径４０μｍのアクリル系架橋粒子（積水化成品工業株式会社製、商品名テクポリマーＭＢＸ−４０）に変えた他は実施例１と同様に実施した。結果を表１に示した。実施例１と同様に、衝撃強度、剛性、光透過性、光拡散性に優れ良好な艶消し表面を有する風合いに優れた樹脂板である事が確認された。
【００３４】
【実施例１４】
透明熱可塑性樹脂の種類を共重合体中に占めるメタクリル酸メチル基の割合が８０重量％であるＭＳ樹脂（新日鐵化学株式会社製、商品名エスチレンＭＳー８００）に替えた他は実施例１と同様に実施した。結果を表１に示す。実施例１と同様に、衝撃強度、剛性、光透過性、光拡散性に優れ良好な艶消し表面を有する風合いに優れた樹脂板である事が確認された。
【００３５】
【実施例１５】
基板層の厚みを１．４７ｍｍとし、その片面に厚さ３０μｍの被覆層を積層した他は実施例１と同様に実施した。尚、落球衝撃試験は樹脂板の被覆層側に鋼球を落として試験した。又、樹脂板の外観は被覆層側を観察した。結果を表１に示す。実施例１と同様に、衝撃強度、剛性、光透過性、光拡散性に優れ良好な艶消し表面を有する風合いに優れた樹脂板である事が確認された。
【００３６】
【比較例３】
基板層にアクリル系多層構造粒子を添加しない他は実施例１と同様に実施した。結果を表３に示す。アクリル系多層構造粒子が添加されない樹脂板は衝撃強度が小さく本発明の目的を達成しない。
【００３７】
【比較例４】
被覆層の厚みを１２０μｍとした他は実施例１と同様に実施した結果を表３に示す。被覆層の厚みが厚すぎると衝撃強度が小さく本発明の目的を達成しない。
【００３８】
【比較例５】
基板層のアクリル系多層構造粒子の量を６０部にした他は実施例１と同様に実施した。結果を表３に示す。基板層にアクリル系多層構造粒子を多量に含む樹脂板は曲げ弾性率（剛性）が小さく本発明の目的を達成しない。
【００３９】
【比較例６】
被覆層の球状粒子の量を３部にした他は実施例１と同様に実施した。結果を表３に示す。被覆層の球状粒子の量が少なすぎると殆ど艶消しされず風合いの劣るものであり本発明の目的を達成しない。
【００４０】
【比較例７】
被覆層の球状粒子の量を３８部にした他は実施例１と同様に実施した。結果を表３に示す。被覆層の球状粒子の量が多すぎると樹脂板の表面が荒れた状態となり質感に欠け又、衝撃強度も小さくなり為、本発明の目的を達成しない。
【００４１】
【比較例８】
被覆層の球状粒子の種類を平均粒径１００μｍのアクリル系架橋粒子（積水化成品工業株式会社製、商品名テクポリマーＭＢＸ−１００）に変えた他は実施例１と同様に実施した。結果を表３に示す。被覆層の球状粒子の粒径が大きすぎると樹脂板の表面が荒れた状態となり質感に欠け又、衝撃強度も小さくなり為、本発明の目的を達成しない。
【００４２】
【比較例９】
被覆層の球状粒子を平均粒径６μｍのシリコーン系架橋粒子（トスパール２０００Ｂ）に変えた他は実施例１と同様に実施した。被覆層に熱可塑性樹脂との屈折率の差の絶対値の大きな球状粒子を用いた為に、実施例１に比較し風合いの劣る樹脂板であった。
【００４３】
【比較例１０】
基板層の光拡散剤をテクポリマーＭＢＸ−８とし、熱可塑性樹脂をＭＳ樹脂に変えた他は実施例１と同様に実施した。熱可塑性樹脂との屈折率の差の絶対値が小さな光拡散剤を用いた樹脂板は光拡散性の劣るものであった。
【００４４】
【表１】
0004190649.tif 000003
【００４５】
【表２】
0004190649.tif 000004
【００４６】
【表３】
0004190649.tif 000005
【００４７】
【発明の効果】
本発明の耐衝撃性に優れた光拡散性樹脂板は艶消し剤と樹脂からなる被覆層と光拡散剤とゴム成分と樹脂からなる基板層で構成される多層板である。同様の耐衝撃性を有する単層板に比較して成型品の艶消し性等の風合いや、剛性に優れ且つ、工業的に低コストで製造できる。
【００４８】
耐衝撃性と共に光透過性、光拡散性、艶消し性等の成形品表面の風合い、剛性等が優れている為、特に薄肉成形される照明カバー用途に適している。